СПОСОБ ИЗГОТОВЛЕНИЯ ПОРИСТОГО СТРОИТЕЛЬНОГО МАТЕРИАЛА (ВАРИАНТЫ)

1. Способ изготовления пористого строительного материала, включающий получение увлажненной гомогенной смеси измельченного природного кремнеземсодержащего сырья с щелочным компонентом, сушку смеси, ее термическую обработку при температуре вспучивания и охлаждение, отличающийся тем, что перед сушкой увлажненную сырьевую смесь гранулируют, сухие гранулы увлажняют клеющим раствором, опудривают порошком кремнеземсодержащего сырья, формуют заготовку блока, которую перед термической обработкой высушивают.
2. Способ изготовления пористого строительного материала, включающий получение увлажненной гомогенной смеси измельченного природного кремнеземсодержащего сырья с щелочным компонентом, сушку смеси, ее термическую обработку при температуре вспучивания и охлаждение, отличающийся тем, что твердый щелочной компонент смешивают с измельченным природным кремнеземсодержащим сырьем, сухую смесь увлажняют водным раствором щелочного компонента, перед сушкой увлажненную сырьевую смесь гранулируют, сухие гранулы увлажняют клеющим раствором, опудривают порошком кремнеземсодержащего сырья, формуют заготовку блока, которую перед термической обработкой высушивают.
2
3. Способ по п.1, отличающийся тем, что отношение содержания NaO в увлажненной смеси к природному кремнеземсодержащему сырью составляет 0,06-0,3.
5. Способ по п.1, отличающийся тем, что отношение по массе клеющего раствора к гранулам составляет 0,05-0,15.
6. Способ по п.1, отличающийся тем, что отношение по массе опудривающего порошка к гранулам составляет 0,02-0,05.
7. Способ по п.1, отличающийся тем, что термическую обработку блоков осуществляют при температуре 650-1000°C.
8. Способ по п.1, отличающийся тем, что измельченный порошок природного кремнеземсодержащего сырья подвергают механоактивации.
9. Способ по п.2, отличающийся тем, что в качестве твердого щелочного компонента используют кальцинированную соду или содо-щелочные отходы.
2
10. Способ по п.2, отличающийся тем, что отношение содержания NaO в увлажненной смеси к природному кремнеземсодержащему сырью составляет 0,06-0,3.
11. Способ по п.2, отличающийся тем, что отношение по массе клеющего раствора к гранулам составляет 0,05-0,15.
12. Способ по п.2, отличающийся тем, что отношение по массе опудривающего порошка к гранулам составляет 0,02-0,05.
13. Способ по п.2, отличающийся тем, что термическую обработку блоков осуществляют при температуре 650-1000°C.
14. Способ по п.2, отличающийся тем, что измельченный порошок природного кремнеземсодержащего сырья подвергают механоактивации.